Шихта для изготовления огнеупорного материала
MIXTURE FOR PRODUCING REFRACTORY MATERIAL

Изобретение относится к производству огнеупорных материалов, используемых для изготовления изделий, работающих в условиях ударных и вибрационных нагрузок.
Известна шихта для изготовления огнеупорного материала, содержащая, мас. %: оксид алюминия 55,0-65,0; муллит 15,0-20,0; нитрид бора 20,0-25,0 [1]. Изделия из такой шихты термостойки, однако имеют невысокую прочность, что ограничивает область их применения.
Задачей изобретения является повышение прочности изделий, изготовленных из шихты.
Технический результат достигается тем, что шихта для изготовления огнеупорного материала, содержащая оксид алюминия, муллит, нитрид бора, дополнительно включает каолин при следующем соотношении компонентов, мас. %: оксид алюминия 55,0-59,0; муллит 15,0-20,0; нитрид бора 15,0-18,0; каолин 8,0-10,0.
В таблице приведены составы шихты для изготовления огнеупорного материала.
Размолотые до порошкообразного состояния компоненты шихты: оксид алюминия (корунд), муллит, нитрид бора, каолин дозируют в требуемых количествах и смешивают. Полученную смесь увлажняют до 7-13% и прессуют из нее под давлением 25-30 МПа изделия требуемой конфигурации, которые обжигают при температуре 1280-1320°С.
Источники информации
1. SU 629197, 1978.